КЕРАМИЧЕСКИЙ ФИЛЬТР, СОДЕРЖАЩИЙ УГЛЕРОДНОЕ ПОКРЫТИЕ, И СПОСОБ ЕГО ИЗГОТОВЛЕНИЯ

1. Керамический фильтр, пригодный для фильтрования расплавленного металла, содержащий углеродное покрытие и огнеупорные материалы, связанные с помощью керамических связующих, причем углеродное покрытие нанесено на огнеупорные материалы, которые связаны с помощью керамических связующих.
2. Керамический фильтр по п.1, в котором углеродное покрытие нанесено на огнеупорные материалы, связанные с помощью керамического связующего, с помощью способа спекания.
3. Керамический фильтр по п.1, в котором содержание огнеупорного материала составляет примерно 60-90 мас.%, содержание углеродного покрытия составляет примерно 0,5-20 мас.% и содержание керамического связующего составляет примерно 10-40 мас.%.
4. Керамический фильтр по п.1, в котором содержание огнеупорного материала составляет примерно 70-85 мас.%, содержание углеродного покрытия составляет примерно 1-10 мас.% и содержание керамического связующего составляет примерно 15-30 мас.%.
5. Керамический фильтр по любому из пп.1-4, в котором огнеупорный материал представляет собой один или несколько материалов из группы, состоящей из диоксида циркония, порошкообразного циркония, оксида кремния, оксида алюминия, оксида титана, карбидов, нитратов, оксида магния, оксида никеля, оксида хрома, муллита, талька, полевого шпата, агальматолита, волластонита и огнеупорной глины, и любых их сочетаний.
6. Керамический фильтр по п.5, в котором карбиды представляют собой карбид кремния, карбид циркония, карбид титана, карбид кальция или карбид алюминия и указанные нитраты представляют собой нитрат алюминия или нитрат кремния.
7. Керамический фильтр по любому из пп.1-4, в котором углеродное покрытие изготовлено из одного или нескольких углеродных материалов, выбранных из группы, состоящей из битума, гудрона, синтетического битума, синтетической и природной смолы, сахарозы и лигнина, и любых их сочетаний.
8. Керамический фильтр по любому из пп.1-4, в котором керамическое связующее представляет собой одно или несколько связующих, выбранных из группы, состоящей из связующего из кремния, фосфатного связующего, связующего из стекла и связующего из глины, и любых их сочетаний.
9. Керамический фильтр по п.8, в котором связующее из кремния представляет собой одно или несколько связующих, выбранных из группы, состоящей из силикагеля, силикатного золя, порошкообразного активного кремнезема, силана и органического соединения кремния, и любых их сочетаний.
10. Керамический фильтр по любому из пп.1-4, в котором огнеупорный материал представляет собой оксид алюминия, причем углеродное покрытие получают из лигнина, а связующее из кремния представляет собой порошкообразный активный кремнезем.
11. Керамический фильтр по любому из пп.1-4, в котором фильтр представляет собой фильтр из ретикулированной пены или прессованный фильтр.
12. Способ изготовления керамического фильтра, пригодного для фильтрования расплавленного металла, причем фильтр содержит углеродное покрытие и огнеупорный материал, связанный с помощью керамического связующего, в котором углеродное покрытие наносят на огнеупорный материал, связанный с помощью керамического связующего, включающий образование смеси огнеупорных материалов и керамических связующих в виде желаемой формы и нанесение на них углеродного покрытия.
13. Способ по п.12, который включает следующие стадии, на которых осуществляют: прессование смеси огнеупорного материала и керамического связующего в виде диска или бруска в штампе, затем прессованный диск или брусок прокалывают насквозь с помощью множества игл или стержней для получения малых пор в поперечном сечении диска или бруска, и таким образом получают прессованный указанный фильтр, затем на прессованный фильтр наносят углеродное покрытие.
14. Способ по п.12, в котором, по отношению к массе фильтра, содержание огнеупорного материала составляет примерно 60-90 мас.%, содержание углеродного покрытия составляет примерно 0,5-20 мас.% и содержание керамического связующего составляет примерно 10-40 мас.%.
15. Способ изготовления керамического фильтра, пригодного для фильтрования расплавленного металла, причем фильтр содержит углеродное покрытие и огнеупорный материал, связанный с помощью керамического связующего, в котором углеродное покрытие наносят на огнеупорный материал, связанный с помощью керамического связующего, отличающийся тем, что указанный способ включает следующие стадии, на которых:
(1) приготавливают суспензию, содержащую огнеупорные материалы, керамическое связующее и жидкий носитель;
(2) наносят покрытие из суспензии, приготовленной на стадии (1), на пористую пену, полученную из термопластичных материалов;
(3) осуществляют сушку пены с покрытием, приготовленной на стадии (2);
(4) приготавливают углеродное покрытие;
(5) наносят углеродное покрытие, приготовленное на стадии (4), на керамическую пену, приготовленную на стадии (3), или погружения пены, приготовленной на стадии (3), с помощью раствора растворимого углерода, приготовленного на стадии (4), и сушки полученного изделия;
(6) необязательно осуществляют повторение стадии (5) один или несколько раз;
(7) осуществляют спекание при температуре 600-1100°С в атмосфере, не содержащей кислорода, и/или в восстанавливающей атмосфере.
16. Способ по п.15, в котором огнеупорный материал представляет собой один или несколько материалов, выбранных из группы, состоящей из диоксида циркония, порошкообразного циркония, оксида кремния, оксида алюминия, оксида титана, карбидов, нитратов, оксида магния, оксида никеля, оксида хрома, муллита, талька, полевого шпата, агальматолита, волластонита и огнеупорной глины, и любых их сочетаний.
17. Способ по п.15, в котором углеродное покрытие приготавливают из раствора одного или нескольких материалов растворимого углерода, выбранного из группы, состоящей из битума, гудрона, синтетического битума, синтетической и природной смолы, сахарозы и лигнина, и любых их сочетаний.
18. Способ по п.15, в котором связующее из керамики представляет собой одно или несколько связующих, выбранных из группы, состоящей из связующего из кремния, фосфатного связующего, связующего из стекла и связующего из глины, и любых их сочетаний.
19. Способ по п.15, в котором связующее из кремния представляет собой одно или несколько связующих, выбранных из группы, состоящей из силикагеля, силикатного золя, порошкообразного активного кремнезема и силана, и органического соединения кремния, и любых их сочетаний.
20. Способ по любому из пп.15-19, в котором термопластичные материалы представляют собой полиуретаны.